FR 2549975 A1 19850201 FR 8411712 A 19840724 Dispositif à cristal liquide destiné à influencer un rayonnement électromagnétique. La présente invention est relative à des dispositifs à base de cristal liquide qui affichent des informations. Des dispositifs à base de cristal liquide sont très utilisés pour afficher des informations. En général, ces dispositifs ont au moins deux états optiques qui dépendent de l'orientation moléculaire 10 du cristal liquide L'un de ces états optiques est habituellement associé à un ordre des molécules dans l'espace Cet ordre est modifié, le plus souvent, par l'application d'un champ électrique qui donne une seconde configuration des molécules dans l'espace et 15 ainsi un second état optique. L'ordre souhaité dans l'espace n'est pas nécessairement inhérent au cristal liquide En général, il faut mettre le cristal liquide en contact avec une substance induisant un ordre avant que le cristal liquide ne prenne l'état relativement ordonné Cette substance induisant un ordre est habituellement incorporée dans la cellule du dispositif et est continuellement en contact avec le cristal liquide La cellule avec sa substance induisant un ordre et avec le cris25 tal liquide est construite, en général, en formant des électrodes sur une matière relativement transpa- rente, par exemple sur une plaque de verre (Les électrodes sont utilisées pour appliquer les champs nécessaires pour passer d'un état optique à l'autre). Au moins une partie de la matière transparente à la 5 surface des électrodes est alors revêtue de la substance induisant un ordre (Bien que, pour des dispositifs à cristal liquide nématiques, on recouvre toute la matière transparente, on a mentionné que des dispositifs à cristal liquide ferroélectriques 10 ne fonctionnent correctement que si un polyester induisant un ordre ne recouvre pas la région de la matière transparente o les informations sont finalement affichées cf Kondo et col Japanese Journal of Applied Physics, 22 ( 2), L 85 ( 1983)) Les deux milieux transparents traités par la substance induisant un ordre et se faisant face sont à une distance souhaitée l'une de l'autre, par exemple à une distance habituellement comprise entre 0,5 et 100 microns, et la région comprise entre les plaques est remplie 20 par des techniques conventionnelles, telles que par action capillaire et remplissage sous vide. Habituellement, pour des cellules faisant appel à des cristaux liquides en phase nématique, on a utilisé des polyimides très réticulés pour établir 25 l'ordre souhaité C'est ainsi, par exemple, que PI,2555, un polyimide réticulant vendu par E I. Du Pont De Nemours and Company, Incorporated, a été utilisé après avoir été entièrement durci, pour aligner un cristal liquide tel que le 4-n-pentyl-430 cyano-biphényle Les cellules à cristal liquide obtenues ont été beaucoup utilisées dans une grande diversité d'applications telles que pour des affichages de montres et de calculatrices Mais le succès avec lequel on a donné de l'ordre à des cristaux liquides à 35 phase nématique ne s'est pas étendu aux cristaux liquides en phase smectique C'est ainsi que des dispositifs faisant appel à des cristaux liquides smectiques, tels que ceux mentionnés par Clark et col dans Applied Physics Letters, 36, 899 ( 1980) ont eu des contrastes sur des zones d'affichage ayant une certaine dimensionsbien moindres que ceux auxquels on parvient habituellement avec des dispositifs à base de nématique. L'invention vise à augmenter d'une manière significative l'ordre que l'on peut donner à des cristaux liquides en phase smectique par l'utilisation d'une substance particulière induisant un ordre En particulier, des cristaux liquides en phase smectique sont fortement orientés par des substances telles que les polyimides, les polyamides et les polyesters qui satisfont à deux critères Elles doivent être capables en masse d'être allongées d'au moins 50 % avant de se rompre, suivant la méthode d'essai ASTM D-638, et après un allongement d'au moins 50 %, elles 20 doivent conserver une longueur supérieure d'au moins % à la longueur d'origine, avant allongement. Deuxièmement, la substance induisant un ordre doit avoir une masse moléculaire moyenne d'au moins 8 000 unités atomiques, doit être linéaire et doit avoir des chaînes latérales qui représentent en moyenne pas plus de 20 % du volume total du polymère Ces substances induisant un ordre alignent donc les cristaux liquides en phase nématique et en phase cholestérique. Mais, ce qui est très notable, on a observé des con30 trastes très élevés, supérieurs à 16:1 sur de grandes surfaces dans des dispositifs ferroélectriques tels que décrits par Clark supra, quand la configuration d'ordre suivant l'invention est utilisée en comparaison d'un contraste de sensiblement 1:1 sur de grandes 35 surfaces pour le dispositif tel qu'indiqué dans le rapport de Clark De nombreuses substances disponibles dans le commerce, telles qu'une grande diversité de Nylons, possèdent les qualités requises pour produire les résultats suivant l'invention. Au dessin annexé, donné uniquement à titre d'exemple, la figure unique est une vue éclatée illustrant un mode de réalisation de l'invention. On augmente significativement l'ordre de cristaux liquides en utilisant des substances particulières 10 induisant un ordre Ces substances sont appliquées, de préférence, sensiblement sur toutes les électrodes du dispositif ( 10 à la figure), de manière à être en contact avec le cristal liquide dans la région o des champs électriques doivent être produits pour induire 15 un affichage d'information Une fois que l'orientation du cristal liquide est établie, il est possible d'enlever la substance induisant un ordre ou de la laisser changer de nature chimique C'est ainsi, par exemple, que souvent des cellules 1 sont soumises à la chaleur 20 après qu'un ordre a été donné et cette chaleur peut produire divers changements chimiques, tels qu'une réticulation de la substance chimique La substance induisant un ordre 15 doit avoir certaines propriétés avant que l'ordre soit réalisé Avant l'alignement, 25 il faut utiliser une substance induisant un ordre qui, sous une forme en masse, soit capable d'être allongée d'au moins 50 % avant de se rompre, suivant la norme ASTM D-638 et qui, après un allongement d'au moins 50 %, soit capable de conserver une longueur 30 supérieure d'au moins 20 % à la longueur d'origine avant allongement En outre, la substance induisant un ordre doit avoir une masse moléculaire moyenne d'au moins 8 000 unités atomiques, doit être linéaire et doit avoir des chaînes latérales qui représentent, 35 en moyenne, par moins de 20 % du volume total du polymère (Dans ce contexte, linéaire signifie qu'un ajustement des moindres carrés par rapport au squelette du polymère, c'est-à-dire que le groupe d'atomes le plus long relié par une valence continue de la 5 molécule du polymèreest dans sa configuration spatiale la plus allongée essentiellement linéaire) Des polymères réticulés tels que ceux utilisés pour orienter des cristaux nématiques ne s'allongement pas suffisamment, ne sont pas linéaires, et ne produisent pas 10 l'orientation souhaitée pour des milieux de cristal liquide en phase smectique. Une grande diversité de substances satisfait aux critères relatifs aux substances induisant un ordre C'est ainsi, par exemple, que des polyamides 15 tels que de nombreux Nylons disponibles communément sont utiles En outre, des polyimides et des polyesters qui satisfont aux critères sont disponibles et sont utiles Des exemples de substances utiles sont des Nylons parmi lesquels figurent le polycaprolac20 tane (Nylon 6) ayant la structure -l-N (CH 2)5-C-l ( 1) ( 1) H le poly(sébaçamide d'hexaméthylène) (Nylon 6/10) O O i -l-N-(CH 2) 6-N (CH 2)8-C ( 2) I I H H ainsi que le Nylon 6/12, le Nylon 11 et le Nylon 12, 35 représentés respectivement par la formule du poly- (dodécanodiamide d'hexaméthylène) (Nylon 6/12) -l-N-(CH 2) 6-N-C-(CH 2) 10-C-l ( 3) I H H du poly(undécanoamide) (Nylon 11) O Il -l-N (CH 2) 1-Cl ( 4) du poly(lauryllactame) (Nylon 12) O Il -l-' (CH 2)11 Cl ( 5) H En outre, des polyesters tels qu'un poly(téréphtalate de butylène) et des polyimides ayant une réticulation limitée satisfont également aux critères 25 souhaités D'autres polymères, tels que le polyéthylène et l'alcool polyvinylique sont également satisfaisants Mais des substances telles que le poly(méthacrylate de méthyle), en raison-de leur allongement limité et des groupes latéraux, ne produisent 30 pas le niveau d'ordre qui est souhaité, et ainsi l'augmentation de contraste qui est souhaitée. Il est également souhaitable, bien que ce ne soit pas essentiel, que la substance 15 induisant un ordre ne soit pas soluble dans la composition de 35 cristal liquide 20 qui est utilisée En général, si la substance induisant un ordre est soluble, c'est-àdire si elle a une solubilité supérieure à 10 %, dans le cristal liquide, il se produit un gonflement de la substance induisant un ordre Ce gonflement a plusieurs effets indésirables C'est ainsi, par exemple, qu'un gonflement produit des distorsions locales de l'épaisseur de la cellule et ainsi des distorsions localisées des propriétés optiques perçues En outre, avec le temps, une quantité suffisante de la substance indui10 sant un ordre se dissout, de sorte que de grandes régions d'impuretés seront présentes dans le cristal liquide Les discontinuités de compositions qui en résultent donnent également des variations optiques indésirables dans la cellule Ainsi, bien que l'utili15 sation d'une substance induisant un ordre qui soit soluble dans la composition de cristal liquide soit acceptable pour des durées limitées sur de longues durées, cette solubilité donne des propriétés moins bonnes d'une manière significative. Comme on l'a indiqué ci-dessus, la substance induisant un ordre est avantageusement appliquée sur les électrodes 10, sous la forme d'une pellicule mince Il est souhaitable que la présence de substance induisant un ordre ne diminue pas d'une manière 25 inacceptable l'intensité du champ produite par ces électrodes Bien que des intensités de champ très faibles soient capables de produire un changement optique dans des cristaux liquides, on utilise habituellement des intensités de champ de l'ordre de 104 V par 30 cm Pour les applications les plus pratiques, cette intensité de champ est produite avec une tension appliquée inférieure à 5 V Le dispositif doit donc avoir certaines propriétés optiques En général, la transparence du dispositif dans les régions destinées 35 à être vues, doit, en l'absence du cristal liquide, être de 90 % ou supérieure à 90 % pour des longueurs d'ondes lumineuses comprises entre 280 nm et 700 nm. Pour se conformer à ces considérations pratiques, la substance induisant un ordre, quand elle est présente dans les régions o l'on doit voir des informations, doit avoir habituellement une épaisseur comprise entre 20 nm et 1 micron Une épaisseur plus grande atténue habituellement le champ à un niveau indésirable, alors qu'une couche plus mince est difficile à former 10 et a souvent des discontinuités Ces discontinuités provoquent un défaut d'alignement et donnent ainsi des régions de faible contraste des cristaux liquides. Des couches de cette gamme d'épaisseur sont déposées facilement par des techniques classiques, telles que 15 par centrifugation ou par projection (cf E Guyon et col, Non-Emissive Electro-optic Displays, (ed. A.R Kmetz et E K Von Willisen, Plenum Press, 1976) pour une description de telles techniques La substance induisant un ordre doit elle20 même être alignée avant d'être utilisée pour orienter des cristaux liquides L'alignement est obtenu en faisant se propager une zone de déformation plastique dans la substance, ce qui permet un réalignement des chaînes du polymère L'effet souhaité est obtenu en 25 utilisant l'effet combiné de la chaleur et de la pression Cet effet combiné est obtenu, par exemple, en enroulant la substance induisant un ordre avec un matériau tel qu'un croisé de coton On forme un rouleau, par exemple, à partir de polylester ou de Nylon On presse le rouleau sur la substance induisant un ordre et on le déplace, tout en lui appliquant la pression, le long de la substance et d'une manière suffisamment rapide dès qu'il se produit un certain glissement Le frottement entre le rouleau et la substance induisant de l'ordre engendre localement de la chaleur De pair avec la pression du rouleau, cette chaleur produit la déformation plastique souhaitée Bien que d'autres artifices soient possibles pour propager une zone convenable à travers la subs5 tance induisant un ordre, ce procédé au rouleau est préféré en raison de sa commodité et de sa simplicité Il est habituellement souhaitable, mais ce n'est pas essentiel, que la zone de déformation plastique se propage à travers la surface Mais il est possible 10 de provoquer une déformation plastique à travers toute la couche d'ordre en déplaçant simplement la couche d'ordre sur la surface d'un tissu Pour donner l'ordre convenable au cristal liquide, les substances induisant un ordre qui viennent en contact avec le 15 cristal liquide doivent être alignées sensiblement suivant la même direction, par exemple en faisant un angle inférieur à 50 avec toute autre substance induisant un ordre venant en contact avec la même région volumique du cristal liquide Ainsi, il est avantageux d'aligner la substance induisant un ordre sur les deux plaques du dispositif Cette uniformité d'alignement est obtenue en faisant rouler les couches de substance induisant un ordre dans la même direction ou avec un déphasage de 180 (Cette direction est con25 sidérée par rapport à la configuration dans l'espace de la substance induisant un ordre dans la cellule). Le cristal liquide doit avoir une phase smectique A pour recevoir un ordre convenable Cette phase smectique A n'a pas à être la dernière phase pro30 duite par augmentation de la température avant d'atteindre un état isotrope Néanmoins, des phases cholestériques à des températures plus élevées que cette phase smectique A, doivent exister sur une plage qui ne dépasse pas sensiblement 5 L'alignement 35 final est d'autant moins parfait que la plage de température est plus grande et la température doit être diminuée d'autant plus rapidement que la substance passe par cette phase cholestérique En revanche, des phases nématiques qui se produisent à des tempéra5 tures supérieures à la phase smectique A n'affectent pas l'alignement du cristal liquide et il n'est pas nécessaire qu'elles existent seulement sur une gamme étroite de température. Pour produire l'ordre désiré, on chauffe le 10 cristal liquide à une température qui produit la phase isotrope Le cristal liquide est mis en contact avec la substance induisant un ordre (la substance induisant un ordre doit aussi être chauffée de manière à ce qu'elle n'induise pas une congélation immédiate 15 du cristal liquide isotrope) On laisse le cristal liquide refroidir Apres qu'il a atteint la phase smectique A, un ordre est induit par les substances induisant de l'ordre suivant l'invention, et cet ordre induit se maintient quand le cristal liquide se refroidit et se transforme, en passant par la séquence normale de phase. Le contact entre le cristal liquide et la substance induisant un ordre est réalisé par une grande diversité de moyens tels que par un remplissage sous vide ou par un remplissage capillaire Le premier procédé est avantageux quand les plaques du dispositif sont proches l'une de l'autre, c'est-à-dire quand elles sont écartées de moins de 20 microns, tandis que les deux procédés sont souhaitables pour des écar30 tements de plaques supérieures à 20 microns. Les exemples suivants illustrent les dispositifs suivant l'invention. EXEMPLE 1 Après s'être procuré des lames de verre revêtues d'oxyde 35 d'indium et d'étain chez Optical Coating Laboratories Incorporated, on a découpe ces lames à des dimensions de 2,5 cm par 2,5 cm On nettoie d'abord les plaques de verre par voie ultrasonore dans un bain de détergent qui est chauffé à une température de 128 C envi5 ron On rince ensuite les lames dans de l'eau désionisée et on les trempe dans un bain d'acide sulfurique concentré qui contient une concentration molaire de persulfate d'ammonium d'environ 0,014 mole/litre. Après cette immersion, on rince à nouveau les lames 10 dans de l'eau désionisée et, ensuite, on les sèche dans un séchoir du commerce au Fréon. On place chaque échantillon de deux lames de verre sur un plateau de centrifugeuse On prépare une solution de 0,5 ml de VM 651 (produit commercial favo15 risant l'adhésion de E I Du Pont De Nemours and Company, Incorporated) dans 500 ml de méthanol On abandonne cette solution pendant une nuit, puis on dépose suffisamment de solution sur chaque lame de verre pour mouiller toute la surface (Cette solution 20 agit comme un agent favorisant l'adhérence pour le traitement ultérieur par la substance induisant un ordre) On centrifuge les échantillons à environ 2000 tours/minute pendant 15 secondes L'une des solutions de substances induisant-un ordre indiquée 25 au tableau 1 et ayant une concentration de 0,5 % en poids par volume est placée ensuite au-dessus de l'agent favorisant l'adhérence, sur la lame de verre. On utilise à nouveau une quantité suffisante de la solution de substance induisant un ordre pour mouil30 ler complètement la surface de la lame On centrifuge alors les échantillons à 4000 tours/minute environ pendant 50 secondes environ On cuit alors les échantillons dans un four à circulation d'air à 130 C pendant 30 minutes environ Ce processus de centrifuga35 tion fournit une couche de substance induisant un ordre qui a une épaisseur d'environ 20 nm, telle que mesurée par un instrument Tally-Step. On fait supporter un tissu croisé en coton par une surface horizontale dure et on y ménage un bord rectiligne pour le traitement ultérieur des échantillons On place les échantillons le long du bord rectiligne, la surface ayant la couche de polymère venant en contact avec le tissu et passant le long de 15 cm environ du tissu 3 à 5 fois (On n'ap10 plique qu'une pression légère et le poids du verre est fondamentalement suffisant pour fournir le résultat souhaité) On utilise un pistoler à air à l'azote sec pour enlever tout débris de tissu qui adhère aux échantillons On trempe un bord rectiligne effilé, 15 ayant une épaisseur d'environ un-dixième de millimètre, à une profondeur d'environ 1 mm, sur une largeur de 3 cm dans un agent de scellement Norland UV de type UV 591- NS On presse ensuite fermement le bord rectiligne immergé sur-un bord de chaque échantillon. 20 On répète le processus d'immersion et on presse fermement le bord rectiligne sur le bord opposé de la même surface principale de chaque échantillon On place ensuite le second échantillon sur le premier échantillon en contact avec l'époxy, de manière à ce que la surface traitée de chaque échantillon soit en face de l'autre échantillon, et de manière à ce que la direction de frottement pour chaque échantillon pointe approximativement dans la même direction On presse les échantillons ensemble jusqu'à ce que l'écartement 30 entre les deux lames soit de 25 microns environ, tel que mesuré par un microscope Zeiss à intersection de lumière On soumet l'agent de scellement époxy pendant minutes à une source lumineuse UV à bande large dont la fréquence centrale est à 350 nm environ (La 35 lumière a une intensité à la surface de l'époxy de milliwatts/cm 2 environ). On prépare un cristal liquide en associant six substances représentées par les formules % en poids C 12 H 25 C CH=CH-CO C 00-CH 2-CH-C 2 H 5 40,8 CH 3 C 00 C_( 1 HO 2-CH-C 2 H 5 17,6 CH 3 170 CO ô C 1 CH 3 C 2 H 5-CÉl-(cÉ 20 & 0-C 7 H 15 5, C 2 H 5-CH (CH 2)3 3-E O C H 1, CH 3 CH 3 C 1 H 5 24,6 C 12 H 250 _ CO O CH 2-C H 2-C H-CH 2-CH 2-CH=C 24,6 CH 3 CH 3 ce cqui donne un mélange qui a la séquence de phase Isc 98 C 45 C On place la pâte résultante formant cristal liquide le long du bord du paquet de lames de verre. On place le paquet empli par action capillaire dans un microfour Mettler FP-52 et on porte le four à 120 C environ On diminue ensuite la température du four à une vitesse de 3 C environ à la minute, jusqu'à ce que l'on atteigne la température ambiante On enlève ensuite chaque échantillon du four et on l'examine entre des polariseurs croisés On examine ensuite les 10 échantillons sous un microscope optique à lumière transmise, le polariseur et l'analyseur étant croisés. On utilise une lampe de tungstène de 6 V et de 20 W pour éclairer l'échantillon On fait tourner l'échantillon et on note, pour la phase smectique A, le mini15 mum de lumière et le maximum de lumière observés dans l'échantillon pendant une rotation de 360 Le rapport de ces deux valeurs donne un contraste Pour tous les échantillons indiqués au tableau 1, le contraste est d'environ 16:1, sauf pour le polyimide qui 20 a un contraste légèrement moindre. EXEMPLE 2 On suit le même processus pour les substances du tableau 2 On examine l'échantillon entre polariseurs croisés, comme décrit à l'exemple 1, et ils 25 présentent tous un contraste sur l'échantillon de 1 cm 2 de nettement moins que 5. EXEMPLE 3 On suit le processus de l'exemple 1 en utilisant du Nylon 6/9, comme substance induisant un ordre. 30 Mais on donne à l'oxyde d'indium et d'étain pour chaque échantillon de verre, une configuration suivant un réseau de bandes de 0,117 cm de large, avec un intervalle entre chaque bande de 0,010 cm Les lames de verre, lorsqu'elles sont placées dans le paquet, sont mises de manière à ce que l'axe longitudinal des bandes de l'un des échantillons soit perpendiculaire à l'axe longitudinal des bandes du second échantillon. La distance entre les lames de verre est de 4 microns environ Toutes les bandes de chaque lame sont court5 circuitées et on applique une tension de 5 V entre les bandes d'une lame et les bandes de l'autre lame. Le contraste de commutation observé entre les états sombres et éclairés de l'échantillon est d'environ :1. EXEMPLE 4 On suit le processus de l'exemple 1, si ce n'est que l'on conforme le Nylon de manière à l'enlever, dans la région de scellement et dans les régions o l'on doit faire un,contact électrique Cette conformation est effectuée en utilisant un résist commercial proche de l'ultraviolet pour masquer des régions du Nylon qui ne doivent pas être enlevées. Pour enlever les régions exposées de la surface en Nylon, on trempe l'échantillon pendant environ 20 secondes dans une solution d'acide sulfurique concentré à 80 % et d'eau à 20 % On élimine les agents d'attaque chimique résiduels en utilisant un rinçage par de l'eau désionisée On enlève également la couche photorésistante (résist) en utilisant de l'acétone. TABLEAU 1 I Solvant Nom chimique Nom commun Bw polyéthylene PE -l-CH 2 CH 2-lC polyalcoolvinylique PVA -l-CH 2-CH-l 10 OH A poly(adipamide d'hexaméthylène) Nylon 6/6 -l-NH(CH 2)6-NH-CO(CH 2)4-CO-l15 A poly(nonanediamide Nylon 6/9 d'hexaméthylène) -l-NH (CH 2) 6-NH-CO(CH 2) 7-C 0-lA poly(téréphtalamide Nylon 6/T d'hexaméthylène) -l-NH(CH 2)6 -NHCO C -Cl-n B poly( 1,4-téréphtalate de butylène) -l-(CH 2)4-coc 1 c O o-l 3 25 poly(l,4-téréphtalate d'éthylène) -l-(CH 2)2-00 c->C 00-ln 30 k- L_ *Solvants utilisés chauds ( 60 C) et solution préparée fraîchement. TABLEAU 1 (suite) Mélanges de polymères 15 20 25 30 Solvant Nom chimique Nom commun _ l A A A A A A A Solvant E A-60 % % B-50 % % C-80 % % :20 60:40 50:50 40:60 20:80 (en poids) 50:50 :50 33 1/3:33 1/3:33 1/3 Nylon Nylon 6-Nylon 11 Nylon 6-Nylon 6/6 Nylon 6/12Nylon 6/9-Nylon 11 Nylon 6/4-Nylon 6/6Nylon 6/11-Nylon 6/12 Nylon 6/9-Nylon 11 Nylon 6/12Nylon 11 Il-Nylon 12 :25:25:25 50:50 50:50 pour les polymères m-crésol méthanol o-chlorophénol 1,1,2,2tétrachloroéthane méthanol eau TABLEAU 2 Polymères qui n'alignent pas A poly(méthacrylate de cyclohexyle) 1 IC 00 > l-lCH-C-lCH 3 A poly(résine d'amide) Nylons réticulés A poly(cétone vinylméthylique) 1 -l-CH 2-il H-l CO-CH 3 A poly(cinnamate de vinyle) -l-CH 2-CH-l25 1 OOCCH=CH t B polyacétal l -CH 2-CX ln 2 H 5 302 n 0 C 2 H 5 TABLEAU 2 (suite) 10 REVENDICATIONS 1 Dispositif destiné à influencer un rayonnement électromagnétique incident, comprenant un cristal liquide, une substance induisant un ordre, et des moyens pour produire un champ électrique, caractérisé en ce que la substance induisant un ordre est en contact avec le cristal liquide dans une région o au moins une partie du rayonnement électromagnétique doit être influencée, en soumettant cette région à un 10 champ électrique par les moyens pour produire un champ électrique, et la substance induisant un ordre comprend un polymère qui a une masse moléculaire moyenne d'au moins 8 000 unités atomiques, qui est linéaire, qui a des substituants qui occupent moins de 20 % du volume occupé par le polymère, qui est capable, en masse, d'être allongé de plus de 50 %, et qui, en masse, après un allongement d'au moins 50 %, conserve une longueur qui est supérieure d'au moins % à la longueur d'origine avant allongement. 2 Dispositif suivant la revendication 1, caractérisé en ce que le polymère comprend un Nylon. 3 Dispositif suivant la revendication 2, caractérisé en ce que le Nylon comprend une substance représentée par l'une au moins des formules 25 suivantes: - -lN-(CH 2) g N-C-(CH 2) 10-C-ln 1 I H H ou Il -l-N-(CH 2)1 -C-l 210 n H o O Il -l-N-(CH 2)11-C-ln t et H O O IIN(C Ilil -I-N CH 2) 6-N-C-(CH 2) 8-C ln H H 4 Dispositif suivant la revendication 1, 25 caractérisé en ce que le polymère comprend un polyester. Dispositif suivant la revendication 4, caractérisé en ce que le polyester comprend du poly(téréphtalate de butylène) ou du poly(téréphta30 late d'éthylène). 6 Dispositif suivant la revendication 1, caractérisé en ce que le polymère comprend de l'alcool polyvinylique. 7 Dispositif suivant la revendication 1, 35 caractérisé en ce que le polymère comprend du polyéthylène. 8 Dispositif suivant la revendication 1, caractérisé en ce que le cristal liquide est ferroélectrique. 9 Dispositif suivant la revendication 1, caractérisé en ce que les moyens pour appliquer un champ comprennent une électrode.